高屈折率を有するチアカリックスアレーン誘導体及びその製造方法を提供する。下記式(3)で表されるチアカリックスアレーン誘導体。【化21】(式(3)中、nは4~10の整数を表し、mは1~1000の整数を表し、R1は炭素数1~20の1価の有機基を示し、R2は炭素数1~20の2価の有機基を示し、R3は炭素数1~20の1価の有機基を示し、R4及びR5はそれぞれ水素又は炭素数1~20の1価の有機基を示し、またR4とR5は結合してもよい。概要カリックスアレーンはフェノールとホルムアルデヒドが脱水縮合した大環状化合物であり、環化条件を制御することで、環を構成するフェノール数を厳密に制御することが可能である。カリックスアレーンは、比較的安価に製造することが可能で、また比較的容易に官能基を導入することが可能である。特許文献1では、フェノール水酸基を修飾し包接化合物とし、ナトリウムイオン選択性色素への応用報告がなされている。カリックスアレーンは機能性耐熱樹脂としても応用が期待されており、例えば特許文献2ではオキセタン基を導入した耐熱樹脂の報告があり、特許文献3ではカリックスアレーンにアルカリ現像性を付与した耐熱樹脂の報告がある。しても応用が可能である。代表的な高耐熱透明樹脂として例えばポリカーボネート類があるが、屈折率調整が難しくかつ線状高分子であるため複屈折が大きいという欠点を有している。ポリアクリレート類は透明性が高くかつ屈折率調整が比較的容易であるが、耐熱性に劣ることが知られている。本発明は、新規なチアカリックスアレーン誘導体及びその製造方法に関する。下記式(2)で表されるチアカリックスアレーン誘導体。置換若しくは非置換の炭素数1~20の芳香族基を示す。下記式(3)で表されるチアカリックスアレーン誘導体。置換若しくは非置換の炭素数1~20の芳香族基を示し、またR4とR5は結合してもよい。下記式(4)で表されるチアカリックスアレーン誘導体。置換若しくは非置換の炭素数1~20の芳香族基を示し、またR6とR7は結合してもよい。置換若しくは非置換の炭素数1~20の芳香族基を示し、R2は置換若しくは非置換の炭素数1~20のアルキレン基、又は置換若しくは非置換の炭素数1~20の芳香族基を示す。置換若しくは非置換の炭素数1~20の芳香族基を示し、Zはアルカリ金属である。請求項1記載のチアカリックスアレーン誘導体に、下記式で表されるチイラン誘導体を反応させる請求項2記載のチアカリックスアレーン誘導体の製造方法。【化6】(式中、R4及びR5は請求項2における式(3)と同じである。請求項2記載のチアカリックスアレーン誘導体に、下記式で表されるエポキシ化合物又はチイラン化合物を反応させる請求項3記載のチアカリックスアレーン誘導体の製造方法。【化7】(式中、R6、R7及びXは請求項3における式(4)と同じである。重合性基を有する請求項2又は3記載のチアカリックスアレーン誘導体。本技術について、ライセンスや共同研究等をご希望の方は、下記「問合せ先」まで直接お問い合わせください。同じキーワードでJ-STORE内を検索することが出来ます。